(57)【要約】【課題】従来の、ガス拡散層基材上に導電性撥水層を形成した後に、導電性撥水層と電極触媒層を圧着するという製造方法で作製した燃料電池用膜電極接合体では、２層の接着性が不充分となるため、２層界面での電気抵抗が大きくなり、電池Ｉ−Ｖ特性が低下するといった問題や、界面部分に水分が凝縮し、ガス拡散が不安定化することにより、電池電圧が不安定化、低下するといった問題が発生していた。【解決手段】高分子電解質膜４１と、高分子電解質膜４１の両側のそれぞれに配置された２つの電極４７とを備え、２つの電極４７の少なくとも一方の電極４７は、高分子電解質膜４１側から順に配置された、触媒層４２、４３と、所定の撥水性と所定の接着性を有する樹脂を樹脂主成分とする第二の撥水性導電層４６と、所定の撥水性よりも強い撥水性と所定の接着性よりも弱い接着性を有する樹脂を樹脂主成分とする第一の撥水性導電層４５と、ガス拡散層４４で構成する。【選択図】図４
2005071755.tif 000002
【特許請求の範囲】
【請求項１】
高分子電解質膜と、
前記高分子電解質膜の両側のそれぞれに配置された２つの電極とを備え、
前記２つの電極の少なくとも一方の電極は、前記高分子電解質膜側から順に配置された、触媒層と、所定の撥水性と所定の接着性を有する樹脂を樹脂主成分とする第二の撥水性導電層と、前記所定の撥水性よりも強い撥水性と前記所定の接着性よりも弱い接着性を有する樹脂を樹脂主成分とする第一の撥水性導電層と、ガス拡散層で構成されている、燃料電池用膜電極接合体。
【請求項２】
前記第一の撥水性導電層の樹脂主成分は、テトラフルオロエチレン成分またはテトラフルオロエチレンの同族体の共重合体成分であり、
前記第二の撥水性導電層の樹脂主成分は、ポリフッ化ビニリデン成分である、請求項１に記載の燃料電池用膜電極接合体。
【請求項３】
前記それぞれの電極のうちのカソード側の電極は、
前記高分子電解質膜側から順に配置された、前記触媒層と、前記第二の撥水性導電層と、前記第一の撥水性導電層と、前記ガス拡散層で構成されている、請求項１または２に記載の燃料電池用膜電極接合体。
【請求項４】
高分子電解質膜と、
前記高分子電解質膜の両側のそれぞれに配置された２つの電極とを備え、
前記２つの電極の少なくとも一方の電極は、前記高分子電解質膜側から順に配置された、触媒層と、ポリフッ化ビニリデン成分とポリテトラフルオロエチレン成分を樹脂主成分とする撥水性導電層と、ガス拡散層で構成されている、燃料電池用膜電極接合体。
【請求項５】
前記２つの電極のうちのカソード側の電極は、
前記高分子電解質膜側から順に配置された、前記触媒層と、前記撥水性導電層と、前記ガス拡散層で構成されている、請求項４に記載の燃料電池用膜電極接合体。
【請求項６】
両面に触媒層を形成させた高分子電解質膜の両側から、撥水性導電層を表面に形成させた２つのガス拡散層を、それぞれ、前記触媒層と前記撥水性導電層が向き合うように熱圧着法により接合する、燃料電池用膜電極接合体の製造方法において、
前記撥水性導電層を表面に形成させた２つの前記ガス拡散層の少なくとも一方の前記撥水性導電層は、前記ガス拡散層側から順に、所定の撥水性と所定の接着性を有する樹脂を樹脂主成分とする第一の撥水性導電層と、前記所定の撥水性よりも弱い撥水性と前記所定の接着性よりも強い接着性を有する樹脂を樹脂主成分とする第二の撥水性導電層とを配置して構成する、燃料電池用膜電極接合体の製造方法。
【請求項７】
前記第一の撥水性導電層の樹脂主成分は、テトラフルオロエチレン成分またはテトラフルオロエチレンの同族体の共重合体成分であり、
前記第二の撥水性導電層の樹脂主成分は、ポリフッ化ビニリデン成分である、請求項６に記載の燃料電池用膜電極接合体の製造方法。
【請求項８】
前記ガス拡散層に配置されている前記第二の撥水性導電層は、前記第一の撥水性導電層上に塗布により形成されている、請求項６または７に記載の燃料電池用膜電極接合体の製造方法。
【請求項９】
両面に触媒層を形成させた高分子電解質膜の両側から、撥水性導電層を表面に形成させた２つのガス拡散層を、それぞれ、前記触媒層と前記撥水性導電層が向き合うように熱圧着法により接合する、燃料電池用膜電極接合体の製造方法において、
前記撥水性導電層を表面に形成させた２つの前記ガス拡散層の少なくとも一方の前記撥水性導電層は、ポリフッ化ビニリデン成分とポリテトラフルオロエチレン成分を樹脂主成分とする、燃料電池用膜電極接合体の製造方法。
【発明の詳細な説明】
【技術分野】
【０００１】
本発明は、高分子電解質型燃料電池に用いる膜電極接合体とその製造方法に関する。
【背景技術】
【０００２】
高分子電解質を用いた燃料電池は、水素を含有する燃料ガスと、空気など酸素を含有する酸化剤ガスとを、電気化学的に反応させることで、電力と熱とを同時に発生させるものである。その膜電極接合体の構造について図１に示す。
【０００３】
水素イオンを選択的に輸送する高分子電解質膜１１の両面に、白金系の金属触媒を担持したカーボン粉末からなる触媒粒子と、水素イオン伝導性高分子電解質を混合した触媒層１２（アノード側触媒層１２−１、カソード側触媒層１２−２）が形成されている。この高分子電解質膜１１と触媒層１２を合わせて膜触媒層接合体１４と呼ぶ。
【０００４】
現在、高分子電解質膜１１としては、化１に示した化学構造を持つパーフルオロスルホン酸が一般的に使用されている。
【０００５】
【化１】
2005071755.tif 000003
さらに、この触媒層１２の外面には、燃料ガスや酸化剤ガスの通気性と、電子導電性を併せ持つガス拡散層１３が形成されている。そして、ガス拡散層１３と触媒層１２の間には、図１に示すように、撥水性導電層１５を設けることが好ましい。
【０００６】
このガス拡散層１３と触媒層１２からなり、好ましくは撥水性導電層１５をも含む構成体を電極１６（アノード電極１６−１、カソード電極１６−２）と呼び、高分子電解質膜１１とその両側の電極１６からなる構成体を膜電極接合体と呼ぶ。撥水性導電層１５を設けた膜電極接合体を用いた燃料電池は、例えば特許文献１で提案されている。
【０００７】
電池運転時には、アノード電極１６−１において、ガス拡散層１３を通して供給される燃料ガス中の水素から、アノード側触媒層１２−１中の触媒により水素イオンと電子が生成される。生成された水素イオンは、高分子電解質膜１１中を移動し、カソード電極１６−２において、ガス拡散層１３を通して供給される酸化剤ガス中の酸素および、外部回路を経て供給される電子と反応して、水が生成される。
【０００８】
高分子電解質膜１１や、触媒層１２中の水素イオン伝導性高分子電解質の水素イオン伝導性を確保するためには、系内に適切な量の水分が存在する必要があり、電池運転に用いられる燃料ガス、酸化剤ガスは、適切に加湿された状態で供給される。さらに、ガス拡散層１３と触媒層１２の間に撥水性導電層１５を設けることにより、膜触媒層接合体１４内の必要な水分量を確保するとともに、余分な水分のガス拡散層１３の基材への浸透、滞留と、それに伴なう反応ガスや水分などの物質移動の阻害による電池特性の低下を抑制することができる。
【０００９】
このような燃料電池用膜電極接合体の製造方法としては、従来より以下の方法が用いられていた。
【００１０】
燃料電池用膜電極接合体の従来の第１の製造方法の模式図を、図２に示す。図２（ａ）は、撥水性導電層を含まない膜電極接合体の場合の、図２（ｂ）は、撥水性導電層を含む膜電極接合体の場合の、それぞれの製造方法を示している。
【００１１】
撥水性導電層が形成されない場合は、図２（ａ）に示すように、触媒粒子とイオン導電性樹脂を含む触媒層用インクを、ガス拡散層２３上に塗布することにより、ガス解散層２３表面に触媒粒子とイオン導電性樹脂を含む触媒層２２を積層した電極を形成させる。そして、これらの電極を、高分子電解質膜２１の両側に熱圧着などの方法で接合する方法が用いられていた。
【００１２】
同様に、撥水性導電層が形成される場合は、図２（ｂ）に示すように、触媒層用インクを撥水性導電層２６および２７上に塗布することにより、ガス拡散層２３と撥水性導電層２６、２７からなる積層体の撥水性導電層２６、２７表面に触媒層２２を積層した電極を形成させる。そして、これらの電極を、高分子電解質膜２１の両側に熱圧着などの方法で接合する方法が用いられていた。
【００１３】
接合方法としては、ホットプレス、ロールプレスなどによる熱圧着方法のほか、イオン導電性樹脂溶液を接着剤とする方法、高分子電触質膜材料を溶解できる溶媒を用いて接合する方法なども提案されている（例えば、特許文献２、特許文献３など）が、プロセスの簡便性からは、熱圧着法が望ましい。
【００１４】
次に、燃料電池用膜電極接合体の従来の第２の製造方法の模式図を、図３に示す。図３（ａ）は、撥水性導電層を含まない膜電極接合体の場合の、図３（ｂ）は、撥水性導電層を含む膜電極接合体の場合の、それぞれの製造方法を示している。
【００１５】
図３に示す方法では、塗布法により、触媒層３２を高分子電解質膜３１の表面に直接に形成させる。
【００１６】
撥水性導電層が形成されない場合は、図３（ａ）に示すように、膜触媒層接合体３５を、ガス拡散層３３と接合することにより、膜電極接合体が構成される。一方、撥水性導電層が形成される場合は、図３（ｂ）に示すように、膜触媒層接合体３５を、ガス拡散層３３表面に積層された撥水性導電層３４と接合することにより、膜電極接合体が構成される。接合方法としては、いずれも上記の従来の第１の製造方法と同様の手法が用いられる。
【特許文献１】特開２０００−２８９２３０号公報
【特許文献２】特開平７−２２０７４１号公報
【特許文献３】特開平８−１４８１６７号公報
【発明の開示】
【発明が解決しようとする課題】
【００１７】
しかしながら、上記従来の膜電極接合体の製造方法では、以下に述べるような課題が存在した。
【００１８】
電極を形成してから、高分子電解質膜に接合するという従来の第１の製造方法では、図２（ｂ）に示すように触媒層２２をガス拡散層２３上に形成された撥水性導電層２６、２７上に形成させる場合、触媒層用インクを撥水性導電層２６、２７上に塗布する際、触媒層用インクが撥水性導電層２６、２７からガス拡散層２３内まで浸透し、最終的に触媒層２２の一部がガス拡散層２３まで達することとなる。
【００１９】
この場合、触媒層２２とガス拡散層２３が撥水性導電層２６、２７で区切られているという構成が崩れることとなるため、電池運転時における、撥水性導電層２６、２７による水分管理機能が低下する。そして、膜触媒層接合体の水分量不足によるイオン導電性の低下や、ガス拡散層２３の基材への水分の浸透、滞留による反応ガスや水分などの物質移動の阻害を招くこととなり、結果として充分な電池特性が得ることができないという課題があった。
【００２０】
一方、触媒層を高分子電解質膜の表面に直接に形成し、得られた膜触媒層接合体を、ガス拡散層上に形成された撥水性導電層と接合するという、図３（ｂ）に示す従来の第２の製造方法の場合にも、以下のような課題が存在した。
【００２１】
ガス拡散層３３の撥水性導電層３４の樹脂主成分として、優れた撥水性を有するポリテトラフルオロエチレンが従来より用いられている。この場合、触媒層３２とガス拡散層３３の撥水性導電層３４との接合は、熱圧着やイオン導電性樹脂溶液を接着剤とする方法、高分子電解質膜材料を溶解できる溶媒を用いる方法などが用いられている。
【００２２】
しかし、ポリテトラフルオロエチレンが高融点で接着性に乏しいことから、これらの従来より用いられている接合方法では、触媒層３２と撥水性導電層３４との接合性が不十分なものとなる。このため、電池特性上十分に満足できるほどに触媒層３２と撥水性導電層３４間の接触抵抗を小さくすることができなくなるとともに、触媒層３２（特に生成水が生ずるカソード側）と撥水性導電層３４間の接合不十分な部分に水が蓄積することによる抵抗の増大や、これに伴う反応ガスや生成水などの物質移動の阻害といった問題が生じる。
【００２３】
この問題を解消する方法として、触媒層３２と撥水性導電層３４間の接合性を高めるために、熱圧着時の温度や圧力を上げたり、燃料電池組立時の締め付け圧力を高くする方法が考えられる。しかし、このような対応をした場合、高分子電解質膜３１に熱あるいは圧力によるダメージが与えられることとなり、得られた膜電極接合体では、十分な初期電池性能が得られない、または長時間の使用による電池の性能が低下する、などの問題がある。
【００２４】
本発明は、上記従来の課題を考慮し、優れた初期電池特性および耐久電池特性を有する高分子電解質型燃料電池を実現できる燃料電池用膜電極接合体、およびその製造方法を提供することを目的とする。
【課題を解決するための手段】
【００２５】
上述した課題を解決するために、第１の本発明は、
高分子電解質膜と、
前記高分子電解質膜の両側のそれぞれに配置された２つの電極とを備え、
前記２つの電極の少なくとも一方の電極は、前記高分子電解質膜側から順に配置された、触媒層と、所定の撥水性と所定の接着性を有する樹脂を樹脂主成分とする第二の撥水性導電層と、前記所定の撥水性よりも強い撥水性と前記所定の接着性よりも弱い接着性を有する樹脂を樹脂主成分とする第一の撥水性導電層と、ガス拡散層で構成されている、燃料電池用膜電極接合体である。
【００２６】
第２の本発明は、
前記第一の撥水性導電層の樹脂主成分は、テトラフルオロエチレン成分またはテトラフルオロエチレンの同族体の共重合体成分であり、
前記第二の撥水性導電層の樹脂主成分は、ポリフッ化ビニリデン成分である、第１の本発明の燃料電池用膜電極接合体である。
【００２７】
第３の本発明は、
前記それぞれの電極のうちのカソード側の電極は、
前記高分子電解質膜側から順に配置された、前記触媒層と、前記第二の撥水性導電層と、前記第一の撥水性導電層と、前記ガス拡散層で構成されている、第１または第２の本発明の燃料電池用膜電極接合体である。
【００２８】
第４の本発明は、
高分子電解質膜と、
前記高分子電解質膜の両側のそれぞれに配置された２つの電極とを備え、
前記２つの電極の少なくとも一方の電極は、前記高分子電解質膜側から順に配置された、触媒層と、ポリフッ化ビニリデン成分とポリテトラフルオロエチレン成分を樹脂主成分とする撥水性導電層と、ガス拡散層で構成されている、燃料電池用膜電極接合体である。
【００２９】
第５の本発明は、
前記２つの電極のうちのカソード側の電極は、
前記高分子電解質膜側から順に配置された、前記触媒層と、前記撥水性導電層と、前記ガス拡散層で構成されている、第４の本発明の燃料電池用膜電極接合体である。
【００３０】
第６の本発明は、
両面に触媒層を形成させた高分子電解質膜の両側から、撥水性導電層を表面に形成させた２つのガス拡散層を、それぞれ、前記触媒層と前記撥水性導電層が向き合うように熱圧着法により接合する、燃料電池用膜電極接合体の製造方法において、
前記撥水性導電層を表面に形成させた２つの前記ガス拡散層の少なくとも一方の前記撥水性導電層は、前記ガス拡散層側から順に、所定の撥水性と所定の接着性を有する樹脂を樹脂主成分とする第一の撥水性導電層と、前記所定の撥水性よりも弱い撥水性と前記所定の接着性よりも強い接着性を有する樹脂を樹脂主成分とする第二の撥水性導電層とを配置して構成する、燃料電池用膜電極接合体の製造方法である。
【００３１】
第７の本発明は、
前記第一の撥水性導電層の樹脂主成分は、テトラフルオロエチレン成分またはテトラフルオロエチレンの同族体の共重合体成分であり、
前記第二の撥水性導電層の樹脂主成分は、ポリフッ化ビニリデン成分である、第６の本発明の燃料電池用膜電極接合体の製造方法である。
【００３２】
第８の本発明は、
前記ガス拡散層に配置されている前記第二の撥水性導電層は、前記第一の撥水性導電層上に塗布により形成されている、第６または第７の本発明の燃料電池用膜電極接合体の製造方法である。
【００３３】
第９の本発明は、
両面に触媒層を形成させた高分子電解質膜の両側から、撥水性導電層を表面に形成させた２つのガス拡散層を、それぞれ、前記触媒層と前記撥水性導電層が向き合うように熱圧着法により接合する、燃料電池用膜電極接合体の製造方法において、
前記撥水性導電層を表面に形成させた２つの前記ガス拡散層の少なくとも一方の前記撥水性導電層は、ポリフッ化ビニリデン成分とポリテトラフルオロエチレン成分を樹脂主成分とする、燃料電池用膜電極接合体の製造方法である。
【発明の効果】
【００３４】
本発明により、優れた初期電池特性および耐久電池特性を有する高分子電解質型燃料電池を実現できる燃料電池用膜電極接合体、およびその製造方法を提供できる。
【発明を実施するための最良の形態】
【００３５】
以下、本発明の実施の形態について、図を用いて説明する。
【００３６】
（実施の形態１）
図４は、本発明の実施の形態１の燃料電池用膜電極接合体の製造方法の模式図を示している。図４を用いて、本実施の形態１の燃料電池用膜電極接合体の製造方法について説明する。
【００３７】
まず、塗布法または転写法により、触媒層４２および４３を高分子電解質膜４１の両面に直接に形成させ、膜触媒層接合体４８を作製する。
【００３８】
そして、ガス拡散層４４と第一の撥水性導電層４５からなる接合体の第一の撥水性導電層４５上に、導電性微粒子とポリフッ化ビニリデン樹脂を含む第二の撥水性導電層４６を、塗布により形成させ、３層積層電極４７を作製する。
【００３９】
そして、膜触媒層接合体４８の両側に、３層積層電極４７を配置し、熱圧着法により触媒層４２、４３と３層積層電極４７の第二の撥水性導電層４６を接着して、本実施の形態１の燃料電池用膜電極接合体を作製する。
【００４０】
本実施の形態１の燃料電池用膜電極接合体の第一の撥水性導電層４５は、導電性粒子と樹脂主成分としてのテトラフルオロエチレンまたはその同族体の共重合体成分を含むものであればよく、他の撥水性樹脂、例えば、テトラフルオロエチレン−パーフルオロアルキルビニルエーテル共重合体（ＰＦＡ）、テトラフルオロエチレン−ヘキサフルオロプロピレン共重合体（ＦＥＰ）、テトラフルオロエチレン−エチレン共重合体（ＥＴＦＡ）、ポリクロロトリフルオロエチレン（ＰＣＴＦＥ）、クロロトリフルオロエチレン−エチレン共重合体（ＥＣＴＦＥ）、ポリビニルフロライド（ＰＶＦ）等が含まれてもよい。導電性粒子としては、例えば、カーボンブラック、活性炭、黒鉛などが用いられ、特に微粉末状粒子が好適に用いられるが、カーボン繊維などでもよい。
【００４１】
第一の撥水性導電層４５のガス拡散層４４上への形成方法を例示すると、ポリテトラフルオロエチレン（ＰＴＦＥ）を主成分とする撥水性フッ素系樹脂とフッ素樹脂を水中に分散させる乳化剤とカーボンブラックとの混合物を水を分散媒としてペーストとする。その後、このペーストをフッ素系樹脂系離型フィルム上に塗布し、その表面にカーボン織布等のガス拡散層（シート材料）を配置する。そして、加熱乾燥後、離型フィルムを剥がすことにより、ガス拡散層上にカーボンブラックとフッ素系樹脂からなる多孔質層を形成させることができる。
【００４２】
また、撥水化処理して上記ペーストが内部に浸透しないようにしたカーボン繊維織布に、上記ペーストを直接塗布、乾燥することにより、その表面にカーボンブラックとフッ素系樹脂からなる多孔質層を形成させることができる。フッ素系樹脂とカーボンブラックの混合比率（重量比）は、例えば、２０対８０から６０対４０の間、好ましくは３０対７０から５０対５０の間で設定する。
【００４３】
また、この例の場合、得られた多孔質層には、乳化剤等、膜電極接合体系内で、電池特性に悪影響を与える成分が混入している可能性がある。この電池特性に悪影響を与える成分を取り除くため、フッ素系樹脂が溶融しない範囲でできるだけ高い温度条件、例えば、２４０℃や３１０℃において、多孔質膜の焼成処理を実施する。焼成時間としては、例えば、１〜３時間などの条件が挙げられる。最終的な膜重量について例示すると、積層方向に垂直な面に関して、単位面積あたり、２．０〜７．０ｍｇ／ｃｍ２、好ましくは３．０〜４．０ｍｇ／ｃｍ２である。
【００４４】
また、本実施の形態１の燃料電池用膜電極接合体の第二の撥水性導電層４６については、導電性粒子と樹脂主成分としてのポリフッ化ビニリデン成分を含むものであればよく、他の撥水性樹脂、例えば、テトラフルオロエチレン−パーフルオロアルキルビニルエーテル共重合体（ＰＦＡ）、テトラフルオロエチレン−ヘキサフルオロプロピレン共重合体（ＦＥＰ）、テトラフルオロエチレン−エチレン共重合体（ＥＴＦＡ）、ポリクロロトリフルオロエチレン（ＰＣＴＦＥ）、クロロトリフルオロエチレン−エチレン共重合体（ＥＣＴＦＥ）、ポリビニルフロライド（ＰＶＦ）等が含まれてもよい。導電性粒子としては、例えば、カーボンブラック、活性炭、黒鉛などが用いられ、特に微粉末状粒子が好適に用いられるが、カーボン繊維などでもよい。最終的な膜重量について例示すると、積層方向に垂直な面に関して、単位面積あたり、０．１〜１．０ｍｇ／ｃｍ２、好ましくは０．３〜０．７ｍｇ／ｃｍ２である。
【００４５】
本実施の形態１の燃料電池用膜電極接合体は、図１に示す従来の燃料電池用膜電極接合体とは、導電性微粒子とポリフッ化ビニリデン成分を含む第二の撥水性導電層４６を、ガス拡散層４４とポリテトラフルオロエチレン成分を含む第一の撥水性導電層４５からなる接合体の第一の撥水性導電層４５上に、塗布により形成させるという点が異なる。
【００４６】
本実施の形態１の燃料電池用膜電極接合体の製造方法では、第二の撥水性導電層４６の樹脂主成分がポリフッ化ビニリデン成分であり、撥水性を有するとともに、第一の撥水性導電層４５の樹脂主成分であるポリテトラフルオロエチレンより、格段に優れた熱圧着性を持つ。従って、図３（ｂ）に示す撥水性導電層３４と触媒層３２を接合する場合、従来の第２の製造方法の場合と比較すると、プロセスの簡便性に優れる熱圧着により、良好に密着した接合面を得ることができる。
【００４７】
このため、電池特性上十分に満足できるほどに触媒層４２、４３と第二の撥水性導電層４６間の接触抵抗を小さくすることができる。それとともに、触媒層４２、４３（特に生成水が生ずるカソード側触媒層４３）と第二の撥水性導電層４６間の接合不十分な部分に水が蓄積することによる抵抗の増大や、これに伴う反応ガスや生成水などの物質移動の阻害といった、従来の製造方法によって作製された燃料電池用膜電極接合体において認められた問題を避けることが可能となる。
【００４８】
また、図３（ｂ）に示した従来の第２の製造方法の場合のように、触媒層３２と撥水性導電層３４間の接合性を高めるために、熱圧着時の温度や圧力を上げたり、燃料電池組立時の締め付け圧力を高くする必要がない。従って、高分子電解質膜４１に対して、熱あるいは圧力によるダメージが与えられることもなく、得られた膜電極接合体で、十分な初期、耐久電池性能を実現することが可能となる。
【００４９】
また、第二の撥水性導電層４６は、第一の撥水性導電層４５上に、塗布により形成されるため、第二の撥水性導電層４６は流動性のあるインクの状態で、第一の撥水性導電層４５表面の微細な凹部にも入り込むこととなる。このため、第一の撥水性導電層４５、第二の撥水性導電層４６の界面の接触面積は、第一の撥水性導電層４５、第二の撥水性導電層４６の固体膜を圧着法などにより接合する場合と比較すると、格段に大きくなり、結果として、第一の撥水性導電層４５と第二の撥水性導電層４６の界面の接着性も充分なものとなり、電池性能上悪影響を与えることもない。
【００５０】
なお、本実施の形態１の燃料電池用膜電極接合体の製造方法における塗布については、ペースト、インク状の塗料を、ウェットな状態の膜として、基材等の被塗着体上に形成し、これを乾燥固化させることにより、層状の固体膜を得る手法であれば、特に限定されることはない。各種塗工機、例えば、ダイコーター、ブレードコーター、ビードコーター、エアドクターコーター、ロッドコーター、ナイフコーター、カーテンコーター、ファウンテンコーター、スクリーン印刷機等を用いて実施することができる。
【００５１】
また、本実施の形態１の燃料電池用膜電極接合体の製造方法における転写については、他の基材上に形成された固体膜を、何らかの手法により、目的基材の上に移動させる手法であれば特に限定されることはなく、代表的な手法としては熱転写法が挙げられる。
【００５２】
以上のように、本実施の形態１の燃料電池用膜電極接合体とその製造方法によれば、樹脂主成分としてポリフッ化ビニリデン樹脂を含む第二の撥水性導電層を、第一の撥水性導電層と触媒層の間に形成させることにより、触媒層と第二の撥水性導電層間との密着性、および第一の撥水性導電層間と第二の撥水性導電層間の密着性が向上し、これら界面における水素イオンや水分の移動に対する抵抗が軽減される。それとともに、触媒層を第一の撥水性導電層上に形成させる場合のように、膜電極接合体内の水分量を不安定化するという問題も回避されるため、結果として良好な電池特性をもつ燃料電池を実現することが可能となる。
【００５３】
このように、撥水性導電層を、第二の撥水性導電層４６と、第二の撥水性導電層４６の撥水性よりも強い撥水性と弱い接着性を有する樹脂を樹脂主成分とする第一の撥水性導電層４５との二層構造とすることにより、十分な初期、耐久電池性能が得られる燃料電池の膜電極接合体を実現することができる。
【００５４】
（実施の形態２）
本発明の実施の形態２の燃料電池用膜電極接合体の製造方法の模式図は、従来の第２の製造方法で示した図３（ｂ）と同じである。図３（ｂ）を用いて、本実施の形態２の燃料電池用膜電極接合体の構成について説明する。
【００５５】
本実施の形態２の燃料電池用膜電極接合体は、ガス拡散層３３上に設けられた撥水性導電層３４が、導電性粒子とポリフッ化ビニリデン成分とポリテトラフルオロエチレン成分を含む点が、従来のポリフッ化ビニリデン成分を含まない燃料電池用膜電極接合体とは異なる。
【００５６】
また、膜触媒層接合体３５の触媒層３２と、ガス拡散層３３と撥水性導電層３４からなる接合体の撥水性導電層３４との接着を熱圧着法により実施することが、本実施の形態２の燃料電池用膜電極接合体の製造方法の特徴である。
【００５７】
本実施の形態２の燃料電池用膜電極接合体では、撥水性導電層３４が、撥水性と優れた熱圧着性を有するポリフッ化ビニリデン成分と、格段に優れた撥水性を有するポリテトラフルオロエチレン成分の双方を含む。従って、プロセスの簡便性に優れる熱圧着により撥水性導電層３４と触媒層３２を接合する場合、従来の樹脂成分がポリテトラフルオロエチレン成分からなる撥水性導電層３４を用いる場合と比較して、良好に密着した接合面を得ることができる。
【００５８】
このため、電池特性上十分に満足できるほどに触媒層３２と撥水性導電層３４間の接触抵抗を小さくすることができる。それとともに、触媒層３２（特に生成水が生ずるカソード側）と撥水性導電層３４間の接合不十分な部分に水が蓄積することによる抵抗の増大や、これに伴う反応ガスや生成水などの物質移動の阻害といった、従来の製造方法によって作製された燃料電池用膜電極接合体において認められた問題を避けることが可能となる。
【００５９】
また、従来の第２の製造方法の場合のように、触媒層３２と撥水性導電層３４間の接合性を高めるために、熱圧着時の温度や圧力を上げたり、燃料電池組立時の締め付け圧力を高くする必要がない。従って、高分子電解質膜３１に対して、熱あるいは圧力によるダメージが与えられることもなく、得られた膜電極接合体で、十分な初期、耐久電池性能を実現することが可能となる。
【００６０】
また、撥水性導電層３４中に含まれるポリテトラフルオロエチレン成分の効果で、撥水性導電層３４に求められる撥水性も確保されることとなる。
【００６１】
なお、各実施の形態の燃料電池用膜電極接合体に用いられるガス拡散層としては、導電性、通気性を有するシート材料として、カーボンペーパー、カーボン織布、カーボン不織布、カーボンフェルトなどの通気性導電性基材や、それらに撥水処理を施したものを用いることができる。
【００６２】
また、各実施の形態の触媒層としては、触媒粒子と導電材、イオン導電性樹脂を含むものが用いられる。触媒粒子としては、水素の酸化反応あるいは酸素の還元反応に触媒作用を有するものであればよく、白金その他の貴金属のほか、鉄、クロム、ニッケルや、それらの合金が用いられる。導電材としては炭素系粒子、例えば、カーボンブラック、活性炭、黒鉛などが好適であり、特に微粉末状粒子が好適に用いられるが、カーボン繊維などでもよい。代表的には、表面積２０ｍ２／ｇ以上のカーボンブラック粒子に、貴金属粒子、特に白金または白金と他の金属との合金を担持したものが用いられる。
【００６３】
また、触媒層中のイオン導電性樹脂は、触媒層を形成するバインダーとなる材料であり、また、触媒によって生じたイオン等が移動するための通路を形成する役割をもつ。このようなイオン導電性樹脂としてはイオン導電性を有する高分子樹脂であればよく、代表的には、含フッ素高分子を骨格とするスルホン酸基、カルボキシル基、リン酸基、ホスホン基などの基を有する樹脂を挙げることができ、具体的には、パーフルオロスルホン酸系ポリマー等が挙げられる。
【００６４】
また、触媒層は、アノードでは水素ガスなどの燃料ガスが、カソードでは酸素ガスなどの酸化剤ガスが、触媒とできるだけ多く接触することができるように、多孔性であることが好ましい。また、触媒層の中に含まれる触媒量としては、膜・触媒層の積層方向に垂直な面に関して、単位面積あたり０．１〜１．０ｍｇ／ｃｍ２、好ましくは０．２〜０．５ｍｇ／ｃｍ２である。
【００６５】
また、各実施の形態の燃料電池用膜電極接合体とその製造方法に用いることができる高分子電解質膜としては、イオン導電性を有する高分子膜であればよく、代表的には、含フッ素高分子を骨格とするスルホン酸基、カルボキシル基、リン酸基、ホスホン基などの基を有する樹脂を挙げることができる。高分子電解質膜の厚みは、抵抗に大きく影響を与えるため、性能向上のためにより薄いものが求められ、膜厚としては１０〜５０μｍ、好ましくは２０〜３０μｍのものが用いられる。具体的には、パーフルオロスルホン酸系ポリマーであるナフィオンＴＭ膜（デュポン社製）や、延伸多孔質ポリテトラフルオロエチレン膜にイオン導電性樹脂を含浸させて補強したＧＯＲＥ−ＳＥＬＥＣＴＴＭ（ジャパンゴアテックス社製）等を用いることができる。
【００６６】
次に、本発明の具体例について説明する。
【００６７】
（実施例１）
本実施例１で作製した膜電極接合体は、実施の形態１で説明した膜電極接合体の一例であり、その構成模式図は、図４に示す通りである。
【００６８】
まず、電極の触媒層の作製方法を説明する。比表面積が８００ｍ２／ｇのケッチェンブラックに白金を５０重量％担持した触媒カーボンを電極の触媒とした。この触媒粉末１６重量％を、１０重量％の水素イオン伝導性高分子電解質（パーフルオロスルホン酸系ポリマー）を溶解したアルコール溶液８４重量％と混合し、超音波分散処理を行うことで触媒層用インクを調整した。このインクを、ダイコーターを用いて、高分子電解質膜４１（米国デュポン社製、ナフィオン１１２）の両面に塗布し、白金の担持量が０．３ｍｇ／ｃｍ２となるように触媒層４２、４３を形成し、膜触媒層接合体４８を作製した。なお、触媒層４２、４３の面方向の寸法は、６０ｍｍ×６０ｍｍとした。
【００６９】
次に、ガス拡散層４４となるカーボン繊維織布上に、以下に示すような手法で第一の撥水性導電層４５を形成させた。まず、ＰＴＦＥ樹脂とＰＴＦＥ樹脂を水中に分散させる乳化剤とカーボンブラックとの混合物を、水を分散媒としてペーストとした。その後、これを、ガス拡散層となるカーボン繊維織布に、スクリーン印刷法により、直接塗布後、乾燥し、さらに３５０℃下での焼成処理を行い、第一の撥水性導電層４５を得た。
【００７０】
さらに、上記、第一の撥水性導電層４５上に、第二の撥水性導電層４６を塗布法により形成させた。用いたインクについては、固形分組成（重量比）を、ケッチェンブラック／ポリフッ化ビニリデン＝４／６とし、溶剤として、Ｎ−メチル−２−ピロリドン（ＮＭＰ）、樹脂溶液として、ポリフッ化ビニリデンのＮＭＰ溶液（固形分濃度：１３％）を用い、最終インク固形分濃度は１０重量％とした。このインクを、ドクターブレード塗布し、加熱乾燥することにより、第二の撥水性導電層４６を第一の撥水性導電層４５上に形成させた。第二の撥水性導電層４６の面方向の大きさは６０ｍｍ×６０ｍｍとし、その目付け重量は０．６ｍｇ／ｃｍ２とした。
【００７１】
上記で作製した膜触媒層接合体４８の両面に、上記で作製したガス拡散層４４上に第一の撥水性導電層４５、第二の撥水性導電層４６を形成させた３層積層体を、触媒層４２、４３と第二の撥水性導電層４６が向き合うようにして熱圧着し、本実施例１の燃料電池用膜電極接合体を作製した。なお、熱圧着は、温度１４０℃、圧力２．５ＭＰａ、処理時間３分の条件で実施した。
【００７２】
（実施例２）
実施例１と同様にして得られた膜触媒層接合体のカソード側の面に、実施例１と同様の手法により得られた、ガス拡散層上に第一の撥水性導電層、第二の撥水性導電層を形成させた３層積層体を、カソード側触媒層と第二の撥水性導電層が向き合うようにして熱圧着する。それとともに、その膜触媒層接合体のアノード側の面に、実施例１と同様の手法により得られる、ガス拡散層上に第一の撥水性導電層を形成させた２層積層体を、アノード側触媒層と第一の撥水性導電層が向き合うようにして熱圧着し、本実施例２の燃料電池用膜電極接合体を作製した。なお、熱圧着は、温度１４０℃、圧力２．５ＭＰａ、処理時間３分の条件で実施した。
【００７３】
（実施例３）
実施例１と同様にして得られた膜触媒層接合体のアノード側の面に、実施例１と同様の手法により得られた、ガス拡散層上に第一の撥水性導電層、第二の撥水性導電層を形成させた３層積層体を、アノード側触媒層と第二の撥水性導電層が向き合うようにして熱圧着する。それとともに、その膜触媒層接合体のカソード側の面に、実施例１と同様の手法により得られる、ガス拡散層上に第一の撥水性導電層を形成させた２層積層体を、カソード側触媒層と第一の撥水性導電層が向き合うようにして熱圧着し、本実施例３の燃料電池用膜電極接合体を作製した。なお、熱圧着は、温度１４０℃、圧力２．５ＭＰａ、処理時間３分の条件で実施した。
【００７４】
（実施例４）
本実施例４で作製した膜電極接合体は、実施の形態２で説明した膜電極接合体の一例であり、その構成模式図は、図３（ｂ）に示す通りである。
【００７５】
本実施例４の燃料電池用膜電極接合体を、以下のようにして作製した。
【００７６】
まず、ガス拡散層３３となるカーボン繊維織布上に撥水性導電層を塗布法により形成した。インクとしてはケッチェンブラックを用い、樹脂成分は、ポリフッ化ビニリデンとポリテトラフルオロエチレンの混合物とし、その混合比を＝５／５とした。溶剤としては、Ｎ―メチル―２−ピロリドン（ＮＭＰ）を用い、樹脂成分についても、ポリフッ化ビニリデンのＮＭＰ溶液（固形分濃度：１３％）、ポリテトラフルオロエチレンのＮＭＰ分散体の形で使用した。最終インク固形分濃度は１０重量％とした。このインクを、ドクターブレード塗布し、加熱乾燥することにより、撥水性導電層３４を形成させた、撥水性導電層３４の面方向の大きさは６０ｍｍ×６０ｍｍとし、その目付け重量は６．０ｍｇ／ｃｍ２とした。
【００７７】
上記で作製したガス拡散層３３上に撥水性導電層３４を形成させた２層積層体を、実施例１で得られた膜触媒層接合体３５の両面に、触媒層３２と撥水性導電層３４が向き合うようにして熱圧着し、本実施例４の燃料電池用膜電極接合体を作製した。なお、熱圧着は、温度１４０℃、圧力２．５ＭＰａ、処理時間３分の条件で実施した。
【００７８】
（実施例５）
実施例１で得られた膜触媒層接合体のカソード側の面に、実施例４で得られた、ガス拡散層上にポリフッ化ビニリデン成分を含む撥水性導電層を形成させた２層積層体を、カソード側触媒層と撥水性導電層が向き合うようにして熱圧着する。それとともに、その膜触媒層接合体のアノード側の面に、実施例２で得られた、ガス拡散層上にポリフッ化ビニリデン成分を含まない第一の撥水性導電層を形成させた２層積層体を、アノード側触媒層と第一の撥水性導電層が向き合うようにして熱圧着し、本実施例５の燃料電池用膜電極接合体を作製した。なお、熱圧着は、温度１４０℃、圧力２．５ＭＰａ、処理時間３分の条件で実施した。
【００７９】
（実施例６）
実施例１で得られた膜触媒層接合体のアノード側の面に、実施例４で得られた、ガス拡散層上にポリフッ化ビニリデン成分を含む撥水性導電層を形成させた２層積層体を、アノード側触媒層と撥水性導電層が向き合うようにして熱圧着する。それとともに、その膜触媒層接合体のカソード側の面に、実施例２で得られた、ガス拡散層上にポリフッ化ビニリデン成分を含まない第一の撥水性導電層を形成させた２層積層体を、カソード側触媒層と第一の撥水性導電層が向き合うようにして熱圧着し、本実施例６の燃料電池用膜電極接合体を作製した。なお、熱圧着は、温度１４０℃、圧力２．５ＭＰａ、処理時間３分の条件で実施した。
【００８０】
（比較例１）
本比較例１で作製した膜電極接合体は、従来の第２の製造方法２で作製した膜電極接合体の一例であり、その構成模式図は、図３（ｂ）に示す通りである。
【００８１】
実施例１と同様の手法により得られた膜触媒層接合体３５の両面に、実施例１と同様の手法により得られる、ガス拡散層３３上に第一の撥水性導電層３４を形成させた２層積層体を、触媒層３２と第一の撥水性導電層３４が向き合うようにして熱圧着し、本比較例１の燃料電池用膜電極接合体を作製した。なお、熱圧着は、温度１４０℃、圧力２．５ＭＰａ、処理時間３分の条件で実施した。
【００８２】
（比較例２）
本比較例２で作製した膜電極接合体は、従来の第１の製造方法２で作製した膜電極接合体の一例であり、その構成模式図は、図２（ｂ）に示す通りである。
【００８３】
実施例１と同様の手法により得られる、ガス拡散層２３上に第一の撥水性導電層２６、２７を形成させた２層積層体の第一の撥水性導電層２６、２７上に、実施例１の触媒層インクを塗布後、乾燥することにより触媒層２２を形成させた。塗布重量は実施例１と同様に、白金の担持量が０．３ｍｇ／ｃｍ２となるよう調整した。
【００８４】
その後、この３層積層体を、高分子電解質膜２１（米国デュポン社製、ナフィオン１１２）の両面に、触媒層側で熱圧着し、本比較例２の燃料電池用膜電極接合体を作製した。なお、熱圧着は、温度１４０℃、圧力１．０ＭＰａ、処理時間３分の条件で実施した。
【００８５】
以下、実施例１〜６および比較例１、２で作製した燃料電池用膜電極接合体について評価を行い、本発明の効果を確認した。
【００８６】
まず、接合部の密着性を評価するため、９０°剥離試験を実施した。
【００８７】
試験片の幅は１５ｍｍとし、燃料電池用膜電極接合体の片側面を両面テープで基材に固定した状態で、剥離速度５．０ｍｍ／分で試験を行った。試験開始より５ｍｍ剥離した時点から、１５ｍｍ剥離した時点までの剥離強度を積分平均したデータについて、表１に示す。
【００８８】
【表１】
2005071755.tif 000004
本発明の燃料電池用膜電極接合体の実施例１〜６において、アノード側、カソード側双方に第二の撥水性導電層を形成させた実施例１の場合と、アノード側、カソード側双方に、ポリフッ化ビニリデン成分を含む撥水性導電層を形成させた実施例４の場合に、特に大きな剥離強度が観測された。
【００８９】
カソード側のみに第二の撥水性導電層を形成させた実施例２の場合と、アノード側のみに第二の撥水性導電層を形成させた実施例３の場合は、第二の撥水性導電層を形成しない側の第一の撥水性導電層と触媒層の間で剥離が発生するため、剥離強度は比較的小さくなる。
【００９０】
また、カソード側のみにポリフッ化ビニリデン成分を含む撥水性導電層を形成させた実施例５場合と、アノード側のみにポリフッ化ビニリデン成分を含む撥水性導電層を形成させた実施例６の場合も、ポリフッ化ビニリデン成分を含まない側の撥水性導電層と触媒層間で剥離が発生するため、剥離強度は比較的小さくなる。
【００９１】
一方、従来の第１の製造方法で作製した比較例２については、触媒層を第一の撥水性導電層上に塗布法により形成させたため、これらの層間の密着強度は大きく、結果として剥離強度も大きな値となった。しかし、比較例２については、以下に説明するように、触媒層のガス拡散層への浸透に伴う、電池特性上の問題がある。
【００９２】
次に、各燃料電池用膜電極接合体を用いた、電池の初期性能と性能の経時変化の評価を行った。
【００９３】
実施例１〜６および比較例１、２の燃料電池用膜電極接合体について、その高分子電解質膜の外周部にブチルゴム製のガスケット板を接合するとともに、冷却水と燃料ガスおよび酸化剤ガス流通用のマニホールド穴を形成した。さらに、アノード側の面には燃料ガス流路が形成されたセパレーターを、カソード側の面には酸化剤ガス流路が形成されたセパレーターを重ね合わせ、それぞれのセパレーターの反対側に集電板を重ね、全体を締結固定し、単電池とした。なお、セパレーターとしては、樹脂含浸黒鉛を素材とし、ガス流路、冷却媒体流路の深さが０．５ｍｍのものを用いた。また、単電池の締結固定については、膜電極接合体にかかる締結圧が１ＭＰａとなる条件で実施した。
【００９４】
これら単電池のアノード側に水素ガスを、カソード側に空気を供給し、電池の初期性能と性能の経時変化の評価を、高分子電解質型燃料電池評価装置にて行った。電池運転条件としては、電池温度を７５℃、燃料利用率を８０％、空気利用率を３０％とし、ガス加湿は、アノード側の露点が７５℃、カソード側の露点が６５℃となるように調整した。
【００９５】
まず、はじめに、初期の電流密度−電圧（Ｉ−Ｖ）特性評価を実施し、その後、電流密度０．２Ａ／ｃｍ２で連続運転試験を実施した。
【００９６】
電流密度０．５Ａ／ｃｍ２時における初期電圧の評価結果を表２に示す。本発明の膜電極接合体を用いた実施例１〜６の場合、従来の膜電極接合体を用いた比較例１、２の場合より優れた特性となった。
【００９７】
【表２】
2005071755.tif 000005
本発明の膜電極接合体については、アノード側、カソード側の両方に第二の撥水性導電層を形成させた実施例１の場合が、カソード側のみに第二の撥水性導電層を形成させた実施例２、およびアノード側のみに第二の撥水性導電層を形成させた実施例３のいずれの場合よりも優れた特性を示した。そして、カソード側のみに第二の撥水性導電層を形成させた実施例２の場合と、アノード側のみに第二の撥水性導電層を形成させた実施例３の場合を比較すると、実施例２の方が優れた特性を示した。
【００９８】
また、アノード側、カソード側の両方にポリフッ化ビニリデン成分を含む撥水性導電層を形成させた実施例４の場合の方が、カソード側のみにポリフッ化ビニリデン成分を含む撥水性導電層を形成させた実施例５、アノード側のみにポリフッ化ビニリデン成分を含む撥水性導電層を形成させた実施例６のいずれの場合よりも優れた特性を示した。
【００９９】
また、連続運転１０００時間後の電圧の低下量の評価結果も表２に示す。こちらの結果についても、初期電圧の評価の結果と同じ序列となった。
【０１００】
以上の結果より、第二の撥水性導電層を、アノード側、カソード側の少なくとも一方に形成させる、もしくは、ポリフッ化ビニリデン成分を含む撥水性導電層を、アノード側、カソード側の少なくとも一方に形成させることを特徴とする本発明の膜電極接合体とその製造方法によれば、優れた初期電池特性、耐久電池特性を持つ燃料電池を実現できることが明らかとなった。
【０１０１】
また、第二の撥水性導電層、およびポリフッ化ビニリデン成分を含む撥水性導電層については、アノード側、カソード側の両方に形成させることが電池特性上好ましく、片方のみに形成させる場合、カソード側のみに形成させる場合の方が、電池特性上好ましい。
【産業上の利用可能性】
【０１０２】
本発明にかかる燃料電池用膜電極接合体およびその製造方法は、優れた初期電池特性および耐久電池特性を有する高分子電解質型燃料電池を実現し、高分子電解質型燃料電池に用いる膜電極接合体とその製造方法等として有用である。
【図面の簡単な説明】
【０１０３】
【図１】従来の高分子電解質型燃料電池の膜電極接合体の基本構成を示す図
【図２】従来の燃料電池用膜電極接合体の第１の製造方法を示す図
【図３】従来の燃料電池用膜電極接合体の第２の製造方法、および本発明の実施の形態２の燃料電池用膜電極接合体の製造方法を示す図
【図４】本発明の実施の形態１の燃料電池用膜電極接合体の構造およびその製造方法を示す図
【符号の説明】
【０１０４】
１１  高分子電解質膜
１２  触媒層
１２−１  アノード側触媒層
１２−２  カソード側触媒層
１３  ガス拡散層
１４  膜触媒層接合体
１５  撥水性導電層
１６  電極
１６−１  アノード電極
１６−２  カソード電極
２１  高分子電解質膜
２２  触媒層
２３  ガス拡散層
２６、２７  撥水性導電層
３１  高分子電解質膜
３２  触媒層
３３  ガス拡散層
３４  撥水性導電層
３５  膜触媒層接合体
４１  高分子電解質膜
４２  アノード側触媒層
４３  カソード側触媒層
４４  ガス拡散層
４５  第一の撥水性導電層
４６  第二の撥水性導電層
４７  ３層積層電極
４８  膜触媒層接合体
【図１】
2005071755.tif 000006
【図２】
2005071755.tif 000007
【図３】
2005071755.tif 000008
【図４】
2005071755.tif 000009